(57)【要約】      （修正有）【課題】機械特性、刺激応答性および加工性を備えた高分子化合物の提供。【解決手段】下記一般式（１）で表される化合物とジアクリルアミドで表される化合物とを架橋する高分子化合物。2017203150.tif 000037【選択図】なし【特許請求の範囲】
【請求項１】
下記一般式（１）で表される化合物と下記一般式（２）で表される化合物とが架橋した構造を有することを特徴とする高分子化合物。
【化１】
2017203150.tif 000021
（式（１）中、Ｒ１およびＲ２は水素または炭素数１または２のアルキル基から選択されるいずれかの基、Ｒ３は少なくとも炭素を２つ含むアルキル基またはエーテル基から選択されるいずれかの基、Ｒ４は水素または炭素数１または２のアルキル基から選択されるいずれかの基、Ａは下記式（ＡＡ）で示される繰り返し単位、Ｂは下記式（ＢＢ）で示される繰り返し単位、Ｘはハロゲン元素、水素、下記式（ＡＡ）の中から選択されるいずれかの基）
【化２】
2017203150.tif 000022
【化３】
2017203150.tif 000023
【化４】
2017203150.tif 000024
【請求項２】
重量平均分子量が６０，０００以上１５０，０００以下であることを特徴とする請求項１に記載の高分子化合物。
【請求項３】
前記一般式（１）中のＸが、ハロゲン元素である請求項１または２に記載の高分子化合物。
【請求項４】
前記一般式（１）で表される化合物が、下記一般式（６）で表される化合物と下記一般式（７）で表される化合物との共重合体である請求項１乃至３のいずれか１項に記載の高分子化合物。
【化５】
2017203150.tif 000025
【化６】
2017203150.tif 000026
【請求項５】
前記一般式（１）で表される化合物が、下記一般式（６）で表される化合物と下記一般式（７）で表される化合物と下記一般式（８）で表される化合物との共重合体である請求項１乃至３のいずれか１項に記載の高分子化合物。
【化７】
2017203150.tif 000027
【化８】
2017203150.tif 000028
【化９】
2017203150.tif 000029
【請求項６】
請求項１乃至５のいずれか１項に記載の高分子化合物を用いてなる光学材料。
【請求項７】
下記一般式（１）で表される化合物と下記一般式（２）で表される化合物とを重合反応させることを特徴とする高分子化合物の製造方法。
【化１０】
2017203150.tif 000030
（式（１）中、Ｒ１およびＲ２は水素または炭素数１または２のアルキル基から選択されるいずれかの基、Ｒ３は少なくとも炭素を２つ含むアルキル基またはエーテル基から選択されるいずれかの基、Ｒ４は水素または炭素数１または２のアルキル基から選択されるいずれかの基、Ａは下記式（ＡＡ）で示される繰り返し単位、Ｂは下記式（ＢＢ）で示される繰り返し単位、Ｘはハロゲン元素、水素、下記式（Ａ）の中から選択されるいずれかの基）
【化１１】
2017203150.tif 000031
【化１２】
2017203150.tif 000032
【化１３】
2017203150.tif 000033
【請求項８】
前記一般式（１）中のＸが、ハロゲン元素である請求項７に記載の高分子化合物の製造方法。
【請求項９】
前記一般式（１）で表される化合物を、下記一般式（６）で表される化合物と下記一般式（７）で表される化合物と下記一般式（８）で表される化合物とを重合反応させて得る請求項７または８に記載の高分子化合物の製造方法。
【化１４】
2017203150.tif 000034
【化１５】
2017203150.tif 000035
【化１６】
2017203150.tif 000036
【請求項１０】
前記重合反応が、遷移金属触媒およびアミン系配位子の存在下で行われる請求項７乃至９のいずれか１項に記載の高分子化合物の製造方法。
【発明の詳細な説明】
【技術分野】
【０００１】
本発明は、高分子化合物およびその製造方法、並びに光学材料に関する。
【背景技術】
【０００２】
近年、機能性ポリマーの分野では、用途の多様化、高度化に対応するため、より高機能な材料の開発が求められている。特に、光スイッチング材料や有機レンズ等光学材料への応用の可能性の観点から、強度等の機械特性、温度やｐＨ変化などの外部からの刺激に対する迅速な応答性（以下「刺激応答性」という）、および成形等の加工性に優れた材料の開発が求められている。
【０００３】
特許文献１には、分子量の高いポリマーを用いてフィルムの機械的強度を高める技術が開示されている。また、特許文献２には、星形構造のポリマーにすることにより、ガラス転移点を低くする技術が開示されている。さらに、非特許文献１には、刺激応答性ポリマー材料について、相互網目構造の三次元ゲル構造を構築して刺激応答性と機械特性を両立させる技術が開示されている。
【発明の概要】
【発明が解決しようとする課題】
【０００４】
しかしながら、特許文献１に開示されたポリマーは、機械特性が高くなる反面、加工性に劣るという問題がある。また、特許文献２に開示された星形ポリマーは、加工性が改善されているものの、機械特性を維持することができない。さらに、非特許文献１に開示された刺激応答性ポリマーは、三次元網目構造が構築されるとその形状が固定化されるため、二次加工ができないという問題がある。
【０００５】
したがって、従来の技術では、機械特性、刺激応答性、および加工性を備える高分子化合物を得られない。
【０００６】
本発明の目的は、機械特性、刺激応答性、および加工性を備えた高分子化合物を提供することにある。
【課題を解決するための手段】
【０００７】
本発明の高分子化合物は、下記一般式（１）で表される化合物と下記一般式（２）で表される化合物とが架橋した構造を有することを特徴とする。
【０００８】
【化１】
2017203150.tif 000002
（式（１）中、Ｒ１およびＲ２は水素または炭素数１または２のアルキル基から選択されるいずれかの基、Ｒ３は少なくとも炭素を２つ含むアルキル基またはエーテル基から選択されるいずれかの基、Ｒ４は水素または炭素数１または２のアルキル基から選択されるいずれかの基、Ａは下記式（ＡＡ）で示される繰り返し単位、Ｂは下記式（ＢＢ）で示される繰り返し単位、Ｘはハロゲン元素、水素、下記式（ＡＡ）の中から選択されるいずれかの基である）
【０００９】
【化２】
2017203150.tif 000003
【００１０】
【化３】
2017203150.tif 000004
【００１１】
【化４】
2017203150.tif 000005
【発明の効果】
【００１２】
本発明によれば、機械特性、刺激応答性、および加工性を備えた高分子化合物を提供することができる。
【図面の簡単な説明】
【００１３】
【図１】本発明の高分子化合物の一例を示す模式図である。
【図２】本発明の高分子化合物の一例（Ｘが臭素の場合）の架橋構造を示す模式図である。
【図３】本発明の高分子化合物の一例（実施例１）及び一般式（４）で表されるポリマーのゲルパーミエイションクロマトグラフィー（ＧＰＣ）チャートを示す図である。
【図４】本発明の高分子化合物の一例（実施例１）の赤外吸収スペクトルを示す図である。
【図５】本発明の高分子化合物の一例（実施例１）の核磁気共鳴スペクトルを示す図である。
【図６】本発明の高分子化合物の他の一例（実施例２）及び一般式（４）で表されるポリマーのＧＰＣチャートを示す図である。
【図７】本発明の高分子化合物の他の一例（実施例２）の赤外吸収スペクトルを示す図である。
【図８】本発明の高分子化合物の他の一例（実施例２）の核磁気共鳴スペクトルを示す図である。
【図９】本発明の高分子化合物の他の一例（実施例３）及び一般式（４）で表されるポリマーのＧＰＣチャートを示す図である。
【図１０】本発明の高分子化合物の他の一例（実施例３）の赤外吸収スペクトルを示す図である。
【図１１】本発明の高分子化合物の他の一例（実施例３）の核磁気共鳴スペクトルを示す図である。
【発明を実施するための形態】
【００１４】
以下、本発明の実施の形態について、適宜図面を用いて説明する。図１は、本発明の高分子化合物の一例であるハイパーブランチポリマーの模式図である。このハイパーブランチポリマーは、下記一般式（１）で表される化合物が下記一般式（２）で表される化合物によって架橋された架橋構造を備えている。
【００１５】
【化５】
2017203150.tif 000006
一般式（１）中で、Ｒ１およびＲ２は水素または炭素数１または２のアルキル基から選択されるいずれかの基であり、Ｒ３は少なくとも炭素を２つ含むアルキル基またはエーテル基から選択されるいずれかの基であり、Ｒ４は水素または炭素数１または２のアルキル基から選択されるいずれかの基である。また、Ａは下記式（ＡＡ）で示される繰り返し単位であり、Ｂは下記式（ＢＢ）で示される繰り返し単位である。さらに、Ｘはハロゲン元素または水素から選択されるいずれかの基である。
【００１６】
【化６】
2017203150.tif 000007
【００１７】
【化７】
2017203150.tif 000008
【００１８】
【化８】
2017203150.tif 000009
【００１９】
一般式（１）において、Ｒ１およびＲ２を水素または炭素数１または２のアルキル基から選択されるいずれかの基にすることで、重合度の制御が容易で、分子量の高いポリマーを得ることができる。なお、Ｒ１およびＲ２が炭素数３以上のアルキル基の場合は、立体障害により重合度が著しく低下して、分子量の高いポリマーが得られ難い。
【００２０】
また、一般式（１）において、Ｒ３を少なくとも炭素を２つ含むアルキル基またはエーテル基から選択されるいずれかの基にすることで、化学的に安定で取扱いが容易なポリマーが得られる。なお、Ｒ３が水素または炭素数１のアルキル基の場合は、得られるポリマーが化学的に不安定で取り扱いが困難となる場合が多い。
【００２１】
また、一般式（１）において、Ｒ４を水素または炭素数１または２のアルキル基から選択されるいずれかの基にすることで、重合度の制御が良好となり、分子量の高いポリマーを得ることができる。なお、Ｒ４が炭素数３以上のアルキル基の場合は、疎水性相互作用により凝集して重合度が著しく低下して、分子量の高いポリマーが得られ難い。
【００２２】
また、式（ＡＡ）において、Ｒ５およびＲ６を水素または炭素数１または２のアルキル基から選択されるいずれかの基にすることで、重合反応性が良好となり、分子量の高いポリマーを得ることができる。なお、Ｒ５およびＲ６が炭素数３以上のアルキル基の場合は、立体障害により重合反応性が低下して、分子量の高いポリマーが得られ難い。
【００２３】
また、式（ＢＢ）において、Ｒ８を水素、炭素数１〜１２のアルキル鎖、メトキシポリエチレングリコール、フェノキシポリエチレングリコール、２−ヒドロキシエチル、３−ヒドロキシプロピル、４−ヒドロキシブチルのいずれかの基とすることで、得られるポリマーの柔軟性や賦形性を向上させることができる。
【００２４】
また式（ＢＢ）において、Ｒ９を水素またはメチル基とすることで、重合反応性が良好となり分子量の高いポリマーを得ることができる。なお、Ｒ９が炭素数２以上のアルキル基の場合は、立体障害により重合反応性が低下して、分子量の高いポリマーが得られ難い。
【００２５】
また、一般式（１）において、ＡとＢの順番は特に限定されず、Ａ−ＢであってもＢ−Ａであっても良い。また、一般式（１）で示される化合物は、ＡとＢからなるブロックコポリマーであっても、ランダムコポリマーであっても良いが、製造上の簡便さからランダムコポリマーである方が好ましい。
【００２６】
また、一般式（１）において、Ｘを構成し得るハロゲン元素は、塩素、臭素、ヨウ素等のハロゲン元素である。Ｘがハロゲン元素である場合は、ハロゲン元素に由来する高い屈折率を有するポリマーが得られる。また、一般式（１）の化合物と一般式（２）の化合物とを重合した後に精製処理を行うことにより、ハロゲン元素をそれぞれ水素に置き換えることが可能である。そのため、ハロゲン元素を含む材料が好まれない用途にも用いることができる。
【００２７】
さらに、一般式（１）においてＢを含まない場合は、ｎを１〜５００の整数とすることで、適度に分子量が高いポリマーを得ることができる。なお、ｎが１未満の化合物は存在せず、またｎが５００を超える整数の場合は、分子量が高くなりすぎて加工性が低下し易い。
【００２８】
また、一般式（１）においてＢを含む場合は、ｎとｍの和を１〜５００の整数とすることで、適度に分子量が高いポリマーを得ることができる。なお、ｎとｍの和が１未満の化合物は存在せず、ｎまたはｎとｍの和が５００を超える整数の場合は、分子量が高くなりすぎて加工性が低下し易い。
【００２９】
また、一般式（２）において、Ｒ７を炭素数１または２のアルキル基から選択されるいずれかの基とすることで、一般式（１）の化合物が一般式（２）の化合物により架橋された架橋構造を有するハイパーブランチポリマーが製造できる。なお、Ｒ７が炭素数３以上のアルキル鎖の場合は、疎水性相互作用により凝集して重合度が著しく低下し、分子量の高いポリマーが得られ難い。
【００３０】
本例のハイパーブランチポリマーは、下記一般式（３）で表される構造を備えている。この構造は、本例のハイパーブランチポリマー中で刺激応答性を示す部位を構成すると考えられる。
【００３１】
【化９】
2017203150.tif 000010
このように、本例のハイパーブランチポリマーは、刺激応答性部位を有し、高い分子量でありながら低いガラス転移点を有する。これにより、機械特性及び加工性に優れ、さらに刺激応答性を示すことができる。
【００３２】
なお、刺激応答性としては、例えば、下限臨界溶液温度（Ｌｏｗｅｒ  Ｃｒｉｔｉｃａｌ  Ｓｏｌｕｔｉｏｎ  Ｔｅｍｐｅｒａｔｕｒｅ：ＬＣＳＴ）特性やｐＨ特性が挙げられる。ＬＣＳＴ特性は、ポリマーと水が共存する環境において、所定の温度以上ではポリマーと水は相溶しないが、所定の温度未満では相溶するという特性である。また、ｐＨ応答性は、ポリマーと水が共存する環境において、所定のｐＨ以上ではポリマーと水は相溶しないが、所定のｐＨ未満では相溶するという特性である。
【００３３】
本発明のハイパーブランチポリマーの重量平均分子量は、好ましくは６０，０００以上１５０，０００以下であり、より好ましくは８０，０００以上１５０，０００以下であり、さらに好ましくは１０，０００以上１５０，０００以下である。
【００３４】
重量平均分子量が６０，０００以上１５０，０００以下では、温度応答性が高く、かつ良好な機械特性および加工性を示す。また、重量平均分子量が８０，０００以上１５０，０００以下では、温度応答性が向上し、かつ機械特性及び加工性も向上する。さらに、重量平均分子量が１００，０００以上１５０，０００以下では、温度応答性が極めて高く、かつ極めて良好な機械特性及び加工性を示す。なお、重量平均分子量が６０，０００未満では機械特性を維持し難く、また重量平均分子量が１５０，０００以上では、ハイパーブランチポリマーの製造が困難となる場合が多い。
【００３５】
次に、本例のハイパーブランチポリマーを製造する方法について説明する。本例のハイパーブランチポリマーは、下記一般式（４）で表される化合物を下記一般式（５）で表される化合物によって架橋することにより製造することができる。下記一般式（４）で表される化合物は、例えば下記反応（Ａ）によって製造することができる。一般式（４）で表される化合物の赤外分光分析結果を図２に示す。また、下記一般式（５）で表される化合物には、市販の架橋材を用いることができる。
【００３６】
【化１０】
2017203150.tif 000011
【００３７】
【化１１】
2017203150.tif 000012
【００３８】
【化１２】
2017203150.tif 000013
上記反応（Ａ）では、一般式（６）で表される２−ｈｙｄｒｏｘｙｅｔｈｙｌ−２−ｂｒｏｍｏｉｓｏｂｕｔｙｒａｔｅ（ＨＥＢｉＢ）を開始剤として、一般式（７）で表されるＮ−イソプロピルアクリルアミドに遷移金属触媒と触媒配位子を混合して、原子移動ラジカル重合反応させることにより、一般式（４）で表される化合物を製造することができる。これにより、一般式（４）で表される化合物は、一般式（６）で表される化合物と一般式（７）で表される化合物との共重合体を構成する。
【００３９】
【化１３】
2017203150.tif 000014
【００４０】
【化１４】
2017203150.tif 000015
ここで、遷移金属触媒は、特に限定するものではなく、原子移動ラジカル重合反応に用いられる触媒として一般に市販されているものを用いることができる。このような遷移金属触媒としては、例えば、チタン、鉄、コバルト、ニッケル、モリブデン、ルテニウム、ロジウム、パラジウム、レニウム、オスミウム、銅等の遷移金属またはこれらの遷移金属の化合物などが挙げられる。このうち、反応性の観点から、銅系の触媒が好ましく、中でも臭化銅がより好ましい。
【００４１】
また、触媒配位子は、特に限定するものではなく、原子移動ラジカル重合に用いられる配位子として一般に市販されているものを用いることができる。このような触媒配位子としては、例えば、ビピリジン、ジメチルビピリジン、トリス［２−（ジメチルアミノ）エチル］アミン、Ｎ，Ｎ，Ｎ'，Ｎ"，Ｎ"−ペンタメチルジエチレントリアミン、Ｎ，Ｎ，Ｎ'，Ｎ'−テトラエチレンジアミンなどのアミン系配位子があげられる。中でも、反応性の観点から、Ｎ，Ｎ，Ｎ'，Ｎ"，Ｎ"−ペンタメチルジエチレントリアミンが好ましい。
【００４２】
上記反応（Ａ）において、上記一般式（６）で表される化合物と上記一般式（７）で表される化合物との反応系にさらに下記一般式（８）で表される化合物を加えることにより、共重合体を構成することができる。この場合も、上記反応（Ａ）で用いた遷移金属触媒と触媒配位子を混合して、原子移動ラジカル重合反応させることができる。
【００４３】
得られた共重合体は、一般式（６）で表される化合物と一般式（７）で表される化合物と一般式（８）で表される化合物との共重合体を構成することができる。この共重合体は、上記一般式（４）で表される化合物と同様に、優れた刺激応答性、機械特性、および加工性を有するハイパーブランチポリマーの製造に用いることができる。
【００４４】
【化１５】
2017203150.tif 000016
上記式（８）中で、Ｒ８はメトキシポリエチレングリコール、フェノキシポリエチレングリコール、２−ヒドロキシエチルのいずれかの基である。Ｒ９は水素またはメチル基である。
【００４５】
一般式（８）において、Ｒ８をメトキシポリエチレングリコール、フェノキシポリエチレングリコール、２−ヒドロキシエチルのいずれかの基とすることで、得られる共重合体の柔軟性や賦形性を向上させることができる。また、Ｒ９を水素またはメチル基とすることで、重合反応性が良好となり分子量の高い共重合体を得ることができる。
【実施例】
【００４６】
以下、本例のハイパーブランチポリマーの実施例について説明する。まず、本例のハイパーブランチポリマーの製造に用いる化合物（一般式（４）で示される化合物）の製造方法を具体的に説明する。上記一般式（７）で表されるＮ−イソプロピルアクリルアミド１．１ｇと上記一般式（６）で表される２−ｈｙｄｒｏｘｙｅｔｈｙｌ−２−ｂｒｏｍｏｉｓｏｂｕｔｙｒａｔｅ（ＨＥＢｉＢ）０．０１９６ｇと臭化銅（Ｉ）０．０１７ｇを重合管に秤取る。
【００４７】
この重合管を脱気処理して酸素を除去し、窒素雰囲気下でＮ，Ｎ，Ｎ'，Ｎ"，Ｎ"−ペンタメチルジエチレントリアミン０．０２５ｇと水１ｍｌを重合管に加え、０℃で１５分攪拌する。攪拌後の重合管にクロロホルムを１ｍｌ加えて希釈したものをジエチルエーテルで再沈殿処理し、ろ別した固形物を乾燥することにより、一般式（４）の化合物が得られる。
【００４８】
また、図１に示すハイパーブランチポリマーは、下記反応（Ｂ）によって製造することができる。
【００４９】
【化１６】
2017203150.tif 000017
反応（Ｂ）は、反応（Ａ）における反応物に上記一般式（５）の架橋材を加えて再度攪拌することにより製造することができる。分離精製した上記一般式（４）で示される化合物を開始剤として用い、上記一般式（５）の架橋材、遷移金属触媒、及び触媒配位子を混合し、原子移動ラジカル重合反応により製造することもできる。
【００５０】
遷移金属触媒は、特に限定するものではなく、原子移動ラジカル重合反応に一般に用いられる触媒として市販されているものを用いることができる。なお、遷移金属触媒を構成する遷移金属は、単体または塩等の化合物も対象とする。
【００５１】
このような遷移金属触媒としては、例えば、チタン、鉄、コバルト、ニッケル、モリブデン、ルテニウム、ロジウム、パラジウム、レニウム、オスミウム、銅系触媒などが挙げられる。本例では、反応性の観点から、銅系触媒が好ましく、より好ましくは臭化銅を用いることができる。
【００５２】
触媒配位子は、特に限定するものではなく、原子移動ラジカル重合反応に一般に用いられる配位子として市販されているものを用いることができる。このような触媒配位子としては、例えば、ビピリジン、ジメチルビピリジン、トリス［２−（ジメチルアミノ）エチル］アミン、Ｎ，Ｎ，Ｎ'，Ｎ"，Ｎ"−ペンタメチルジエチレントリアミン、Ｎ，Ｎ，Ｎ'，Ｎ'−テトラエチレンジアミンなどがあげられる、本例では、反応性の観点から、Ｎ，Ｎ，Ｎ'，Ｎ"，Ｎ"−ペンタメチルジエチレントリアミンが好ましい。
【００５３】
このように、本例では、上記一般式（４）で表される化合物として上記反応（Ａ）で得られた反応物を用いることにより、この反応物に一般式（５）の化合物を加えて上記反応（Ｂ）を行うことにより、図１に示すポリマーを得ることができる。すなわち、本例のハイパーブランチポリマーは、市販の化合物を用いて製造することができるため、製造が容易である。
【００５４】
本例のハイパーブランチポリマーの製造方法をより具体的に説明する。上記一般式（７）で表されるＮ−イソプロピルアクリルアミド１．１ｇと上記一般式（６）で表される２−ｈｙｄｒｏｘｙｅｔｈｙｌ−２−ｂｒｏｍｏｉｓｏｂｕｔｙｒａｔｅ（ＨＥＢｉＢ）０．０１９６ｇと臭化銅（Ｉ）０．０１７ｇを重合管に秤取る。
【００５５】
この重合管を脱気処理して酸素を除去し、窒素雰囲気下でＮ，Ｎ，Ｎ'，Ｎ"，Ｎ"−ペンタメチルジエチレントリアミン０．０２５ｇと水１ｍｌを重合管に加え、０℃で１５分攪拌する。攪拌後、さらに上記一般式（５）の架橋材であるＮ，Ｎ'−メチレンビスアクリルアミド（ＢＩＳ）０．０７７５ｇを加え、さらに０℃で３０分攪拌する。攪拌後の重合管にクロロホルム１ｍｌを加えて希釈したものをジエチルエーテルに再沈殿処理し、ろ別した固形物を乾燥することにより、図（１）のポリマーが得られる。
【００５６】
また、本例のハイパーブランチポリマーは、任意の形に成形することが可能である。成形の方法は、特に限定されないが、例えば、熱や圧力を加えて可塑化させる場合、所定の金型を用いることにより、任意の形に成形することが可能である。なお、本例のハイパーブランチポリマーは、水や各種溶媒に溶解させることが可能であるため、公知の塗工技術を適用して成形加工することもできる。
【００５７】
本例のハイパーブランチポリマーは、前述のように優れた刺激応答性、機械特性、および加工性を備えるため、種々の光学材料の用途に好適に用いることができる。例えば、本例のハイパーブランチポリマーを任意の形状に加工することにより、光スイッチング材料や調光材料等の光学材料を提供することができる。具体的な光スイッチング材料として、光の伝播を温度で制御できる機能を有するスイッチング素子が挙げられる。光スイッチング素子は、露光部と組み合わせることにより、温度センサーデバイスを構成することができる。
【００５８】
また、調光材料は、光の透過率を温度で制御できる機能を有する。すなわち、本例のハイパーブランチポリマーをフィルム状に加工したのち水と共存させ、透明基板や透明フィルムで挟みこみ封止することで、所定の温度以上で白濁し、所定の温度未満で透明となる特殊なプレートを提供することができる。
【００５９】
なお、一般式（１）で表される化合物及び本例のハイパーブランチポリマーの構造は、赤外分光分析及び核磁気共鳴分光分析により確認することができる。また、ポリマーの数平均分子量、重量平均分子量、分子量分布は、サイズ排除クロマトグラフィーにより算出することができる。また、ポリマーの架橋の度合い（架橋反応の進行度）は、架橋転化率より確認できる。また、ポリマーの屈折率およびポリマーのアッベ数は、分光エリプソメトリーにより測定することができる。
【００６０】
さらに、ポリマーのガラス転移点は示差走査熱量測定により測定することができる。具体的な分析方法、算出方法、測定方法は、以下のとおりである。
【００６１】
＜数平均分子量、重量平均分子量および分子量分布＞
ゲルパーミエイションクロマトグラフィー（ＧＰＣ）法により、重量平均分子量（Ｍｗ）、数平均分子量（Ｍｎ）及び分子量分布（Ｍｗ／Ｍｎ）を測定した。測定条件は、次のとおりである。
・装置：ＨＬＣ−８２２０（東ソー株式会社製）
・カラム：Ｓｈｏｄｅｘ  ａｓａｈｉｐａｋ  ＧＦ−５１０  ＨＱ  ＋  ＧＦ−３１０×２（昭和電工株式会社製）ＴＳＫ  Ｇ２０００ＨＸＬ及びＧ４０００ＨＸＬ（東ソー株式会社製）
・温度：４０℃
・溶離液：２０ｍＭ  リチウムブロミド、２０ｍＭリン酸含有ジメチルホルムアミド溶液
・流速：０．５ｍｌ／分
・検出器：ＨＬＣ−８２００  内蔵ＲＩ−ＵＶ−８２２０
濃度０．５質量％の試料１ｍｌを装置にセットし、上記の条件で測定したポリマー生成物の分子量分布から単分散ポリスチレン標準試料により作成した分子量校正曲線を使用してポリマー生成物の重量平均分子量（Ｍｗ）、数平均分子量（Ｍｎ）を算出した。分子量分布（Ｍｗ／Ｍｎ）は、多分散度として、ＭｗをＭｎで除した値で示した。
【００６２】
＜架橋転化率の算出＞
架橋転化率は、架橋反応の進行度を示すものであり、架橋後のポリマー（例えば図２のハイパーブランチポリマー）に由来するピーク面積を、架橋前のポリマー（例えば一般式（４）で表されるポリマー）に由来するピーク面積で除して算出した。
【００６３】
＜核磁気共鳴分光分析＞
核磁気共鳴分光装置（日本電子株式会社製、ＪＯＥＬ−ＥＣＳ−４００Ｋ）を用いて、本例のハイパーブランチポリマーについて核磁気共鳴分光分析を行った。重合度：ｎについて、核磁気共鳴分光分析（＝１Ｈ−ＮＭＲ）により各部位の水素数を測定して算出する。具体的には、開始剤由来の１Ｈの積分値総和（水素の数）と、繰り返し単位由来の１Ｈの積分値総和の比率から算出する。
【００６４】
＜赤外分光分析＞
フーリエ変換赤外分光光度計（ＦＴ−ＩＲ）（日本分光株式会社製、ＦＴ／ＩＲ  ４２００）を用いて、得られたポリマーを同定した。
【００６５】
＜可視分光エリプソメトリー＞
分光エリプソメータ（堀場製作所株式会社製、１Ｈ３ＬＮＷＷＰ）を用いて、得られたポリマーの屈折率を測定した。具体的には、ポリマーをＰＧＭＥに溶解させ、スピンコートによりシリコンウエハ上に薄膜を形成して、波長６３２．８ｎｍの光源を用いて測定した。また、光源をそれぞれ、波長５８７．５６ｎｍ、４８６．１３ｎｍ、６５６．２７ｎｍのものに変更して測定した屈折率をそれぞれｎｄ、ｎＦ、ｎＣとし、ポリマーのアッベ数を下記の計算式（Ｃ）により算出した。
アッベ数＝（ｎｄ−１）／（ｎＦ−ｎＣ）  ・・・（Ｃ）
【００６６】
＜熱分解温度＞
得られたポリマーについて、熱分解温度を測定した。熱分解温度の測定には、熱重量測定装置（ＴＧＡ−５０／５０Ｈ、島津製作所社製）を用いた。測定方法は、約３ｍｇのポリマーをアルミパンに秤取り、窒素雰囲気下、昇温温度１０℃／ｍｉｎの条件で実施した。熱分解温度の解析は、ＪＩＳ−７１２０Ｋに準拠して、熱分解開始温度、重量保持率９５％時の温度及び重量保持率８０％時の温度を解析した。
【００６７】
＜温度応答速度の評価＞
温度応答速度の評価は、紫外可視分光光度計（日本分光株式会社製、Ｖ−６６０ＤＳ）を用いて評価した。得られたポリマー２．０ｍｇを蒸留水２０ｍｌに溶解させ、４０℃に加温し、４００ｎｍにおける吸光度を１秒ごとに測定した。測定開始から測定値の変化が５％以内になった時点の測定時間を飽和時間とした。評価点は、飽和時間が１０秒以上を０点、８秒以上１０秒未満を１点、７秒を３点、６秒を５点、５秒を７点とした。
【００６８】
＜機械特性及び加工性の評価＞
衝撃試験により、機械特性および加工性を評価した。衝撃試験では、得られたポリマー２００ｍｇを２０ｍｍφの円盤状に圧縮成形したのち、３０ｃｍの高さからガラスプレート上へ自由落下させた。着地したポリマー成形物のうち、最も大きさの大きいものの重量を測定し、下記の計算式（Ｄ）に従って重量変化率を測定した。
（落下前重量ｇ−最も大きさの大きいものの重量ｇ）／落下前重量ｇ×１００  ・・・（Ｄ）
機械特性および加工性の評価は、重量変化率が８０％以上のものを１点、７５％以上８０％未満のものを２点、６５％以上７５％未満のものを３点、６５％未満を４点とした。また、所定の円盤状に圧縮成形できないものは０点とした。
【００６９】
＜総合評価＞
総合評価は、温度応答速度の評価点と機械特性及び加工性の評価点を合計し、いずれか一方に０点がある場合をＥ、合計点が４点以下をＤ、５点以上７点未満をＣ、７点以上１０点未満をＢ、１０点以上をＡとした。
【００７０】
以下、実施例および比較例の条件について具体的に説明する。
（実施例１）
上記一般式（７）で表されるＮ−イソプロピルアクリルアミド１．１ｇと上記一般式（６）で表される２−ｈｙｄｒｏｘｙｅｔｈｙｌ−２−ｂｒｏｍｏｉｓｏｂｕｔｙｒａｔｅ（ＨＥＢｉＢ）０．０１９６ｇと臭化銅（Ｉ）０．０１７ｇを重合管に秤取る。この重合管を脱気処理して酸素を除去し、窒素雰囲気下でＮ，Ｎ，Ｎ'，Ｎ"，Ｎ"−ペンタメチルジエチレントリアミン０．０２５ｇと水１ｍｌを重合管に加え、０℃で１５分攪拌する。攪拌後、さらに上記一般式（５）の架橋材であるＮ，Ｎ'−メチレンビスアクリルアミド（ＢＩＳ）０．０７７５ｇを加え、さらに０℃で３０分攪拌する。攪拌後の重合管にクロロホルム１ｍｌを加えて希釈したものをジエチルエーテルに再沈殿処理し、これをろ過した後、ろ別した固形物を乾燥し、ポリマーを得た。なお、ＢＩＳとＨＥＢｉＢの比率（モル比）は５である。得られたポリマーについて、上述の要領に従って評価を行った。実施例１で得られたポリマーは、良好な温度応答特性と機械特性を示した。
【００７１】
（実施例２）
ＢＩＳとＨＥＢｉＢの比率（モル比）を５から７．５とした以外は実施例１と同様にし、ポリマーを得た。得られたポリマーについて、実施例１と同様に評価した。実施例２で得られたポリマーは、良好な温度応答特性と機械特性を示した。
【００７２】
（実施例３）
ＢＩＳとＨＥＢｉＢの比率（モル比）を５から１０とした以外は実施例１と同様にし、ポリマーを得た。得られたポリマーについて、実施例１と同様に評価した。実施例３で得られたポリマーは、良好な温度応答特性と機械特性を示した。
【００７３】
（実施例４）
上記一般式（７）で表されるＮ−イソプロピルアクリルアミド０．５５ｇと上記一般式（６）で表される２−ｈｙｄｒｏｘｙｅｔｈｙｌ−２−ｂｒｏｍｏｉｓｏｂｕｔｙｒａｔｅ（ＨＥＢｉＢ）０．０１９６ｇと下記一般式（９）で表されるヒドロキシエチルアクリレート０．６０ｇと臭化銅（Ｉ）０．０１７ｇを重合管に秤取った以外は実施例１と同様にし、ポリマーを得た。得られたポリマーについて、上述の要領に従って評価を行った。実施例４で得られたポリマーは、良好な温度応答特性と機械特性を示した。
【００７４】
【化１７】
2017203150.tif 000018
【００７５】
（実施例５）
上記一般式（７）で表されるＮ−イソプロピルアクリルアミド０．５５ｇと上記一般式（６）で表される２−ｈｙｄｒｏｘｙｅｔｈｙｌ−２−ｂｒｏｍｏｉｓｏｂｕｔｙｒａｔｅ（ＨＥＢｉＢ）０．０１９６ｇと下記一般式（１０）で表されるメタクリル酸メチル０．５０ｇと臭化銅（Ｉ）０．０１７ｇを重合管に秤取った以外は実施例１と同様にし、ポリマーを得た。なお、ＢＩＳとＨＥＢｉＢの比率（モル比）は５である。得られたポリマーについて、上述の要領に従って評価を行った。実施例５で得られたポリマーは、良好な温度応答特性と機械特性を示した。
【００７６】
【化１８】
2017203150.tif 000019
【００７７】
（比較例１、２）
市販のポリＮ−イソプロピルアクリルアミド（アルドリッチ社製、ＰＩＰＡＡｍ）について、実施例１と同様に評価した。
【００７８】
（比較例３）
重合管に、市販のイソプロピルアクリルアミド（ＫＪケミカルズ株式会社製、ＮＩＰＡＭ（登録商標））（３．０ｍｍｏｌ，０．３４ｇ）、アゾビスイソブチロニトリル（ＡＩＢＮ）（０．０９０ｍｍｏｌ，０．０１４ｇ）を加え、ＤＭＦ３ｍｌに溶解させた。凍結脱気を行った後、封管し、６０℃で２０時間反応させた。反応終了後、反応溶液をジエチルエーテルに滴下し、固体を沈殿させた。６０℃で減圧乾燥を行い、ポリマーを得た。得られたポリマーについて、実施例１と同様に評価した。
【００７９】
（比較例４）
Ｎ−イソプロピルアクリルアミドとメタクリル酸２−ヒドロキシエチルを１．０ｇずつ混合したのち、水２ｇを加えて５℃で攪拌した。攪拌後、ペルオキソ二硫酸アンモニウム０．１ｇを加えてすばやく攪拌した後、５℃で２０時間静置してポリマーを得た。得られたポリマーについて、実施例１と同様に評価した。
【００８０】
なお、図３〜図５は、実施例１について、ゲルパーミエイションクロマトグラフィー（ＧＰＣ）チャート、赤外吸収スペクトル、核磁気共鳴スペクトルをそれぞれ示す。また、図６〜図８は、実施例２について、ＧＰＣチャート、赤外吸収スペクトル、核磁気共鳴スペクトルをそれぞれ示す。さらに、図９〜図１１は、実施例３について、ＧＰＣチャート、赤外吸収スペクトル、核磁気共鳴スペクトルをそれぞれ示す。
【００８１】
図３、図６、図９のＧＰＣチャートより、実施例１〜３で得られたポリマーの重量平均分子量、数平均分子量及び分子量分布（多分散度）が分かる。また、図４、図７、図１０の赤外吸収スペクトルおよび図５、図８、図１１の核磁気共鳴スペクトルから実施例１〜３で得られたポリマーが図１および図２に示すハイパーブランチポリマーを示すことが分かる。
【００８２】
実施例１〜５の評価結果を表１に示す。
【００８３】
【表１】
2017203150.tif 000020
表１より、実施例１〜５で得られたポリマーは、いずれも高い架橋転化率を示しており、架橋の度合いが高いといえる。また、実施例１〜５で得られたポリマーは、いずれも低いガラス転移点を示しており、加工性が良好であるといえる。
【００８４】
また、表１では、比較例１〜５の総合評価がいずれもＤ以下であるのに対して、実施例１〜５では総合評価がいずれもＣ以上となった。また、実施例２〜５では、総合評価がＢ以上となった。さらに実施例３では、総合評価がＡとなった。
【００８５】
このように、本例のポリマーは、高い分子量と低いガラス転移点を同時に有しており、優れた温度応答性、機械特性及び加工性を両立している。そのため、光スイッチング素子等の光学材料に適用することができる。
【００８６】
また、実施例１〜５で得られたポリマーは、いずれも高い屈折率とアッベ数を示しており、光学材料の用途に適している。
【００８７】
以上、本発明の実施の形態について詳細に説明したが、本発明はこれらの実施の形態に限定されるものではなく、特許請求の範囲に記載された発明の範囲内において、種々の変形、変更が可能である。
【先行技術文献】
【特許文献】
【００８８】
【特許文献１】特許第５６１４７４６号公報
【特許文献２】特表２０１３−５４２３０５号公報
【非特許文献】
【００８９】
【非特許文献１】坂口雄太、２０１２、ＰＮＩＰＡＡｍ系ハイドロゲルの力学的特性の向上と評価に関する研究、三重大学大学院工学研究科博士前期課程、機械工学専攻、生体システム工学研究室
【図１】
2017203150.tif 000038
【図２】
2017203150.tif 000039
【図３】
2017203150.tif 000040
【図４】
2017203150.tif 000041
【図５】
2017203150.tif 000042
【図６】
2017203150.tif 000043
【図７】
2017203150.tif 000044
【図８】
2017203150.tif 000045
【図９】
2017203150.tif 000046
【図１０】
2017203150.tif 000047
【図１１】
2017203150.tif 000048